(57)【要約】【課題】流動性に優れ、低温環境下での耐衝撃性、及び発色性に優れた成形品が得られる熱可塑性樹脂組成物の提供。【解決手段】体積平均粒子径８０〜２５０ｎｍのゴム状重合体（ａ）の存在下に、１種以上のビニル系単量体から構成されるビニル系単量体混合物（ｍ１）を重合してなるグラフト共重合体（Ａ）と、シアン化ビニル系単量体単位３１〜５０質量％、芳香族ビニル系単量体単位５０〜６９質量％、及び他のビニル系単量体単位０〜３０質量％からなるビニル系共重合体（Ｂ）と、を含み、前記グラフト共重合体（Ａ）の割合が３０〜７０質量％、前記ビニル系共重合体（Ｂ）の割合が３０〜７０質量％（但し、前記ビニル系共重合体（Ａ）と前記グラフト共重合体（Ｂ）の合計を１００質量％とする）である熱可塑性樹脂組成物。【選択図】なし【特許請求の範囲】
【請求項１】
体積平均粒子径８０〜２５０ｎｍのゴム状重合体（ａ）の存在下に、１種以上のビニル系単量体から構成されるビニル系単量体混合物（ｍ１）を重合してなるグラフト共重合体（Ａ）と、シアン化ビニル系単量体単位３１〜５０質量％、芳香族ビニル系単量体単位５０〜６９質量％、及び他のビニル系単量体単位０〜３０質量％からなるビニル系共重合体（Ｂ）と、を含み、
前記グラフト共重合体（Ａ）の割合が３０〜７０質量％、前記ビニル系共重合体（Ｂ）の割合が３０〜７０質量％（但し、前記グラフト共重合体（Ａ）と前記ビニル系共重合体（Ｂ）の合計を１００質量％とする）である熱可塑性樹脂組成物。
【請求項２】
前記ビニル系共重合体（Ｂ）が、前記シアン化ビニル系単量体単位３１〜４３質量％、前記芳香族ビニル系単量体単位５７〜６９質量％、及び前記他のビニル系単量体単位０〜３０質量％からなる請求項１に記載の熱可塑性樹脂組成物。
【請求項３】
前記ビニル系共重合体（Ｂ）の重量平均分子量が８万〜１２万である請求項１又は２に記載の熱可塑性樹脂組成物。
【請求項４】
熱可塑性樹脂組成物中に含まれる全ゴム状重合体成分の割合が、１５〜３５質量％である請求項１〜３のいずれか一項に記載の熱可塑性樹脂組成物。
【請求項５】
請求項１〜４のいずれか一項に記載の熱可塑性樹脂組成物を用いた成形品。
【発明の詳細な説明】
【技術分野】
【０００１】
本発明は、熱可塑性樹脂組成物及びその成形品に関する。
【背景技術】
【０００２】
成形品の耐衝撃性を向上させることによって、成形品の用途が拡大する等、工業的な有用性が高くなる。そのため、成形品の耐衝撃性の向上については、これまでに様々な手法が提案されている。これら手法のうち、ゴム状重合体と硬質樹脂とを組み合わせた樹脂材料を用いることによって、硬質樹脂に由来する特性を保持しつつ、成形品の耐衝撃性を高める手法は、すでに工業化されている。このような樹脂材料としては、アクリロニトリル−ブタジエン−スチレン（ＡＢＳ）樹脂、アクリロニトリル−スチレン−（メタ）アクリレート（ＡＳＡ）樹脂、アクリロニトリル−エチレン・α−オレフィン−スチレン（ＡＥＳ）樹脂、シリコーン系−アクリル系複合ゴム−アクリロニトリル−スチレン（ＳＡＳ）樹脂、又はこれらをさらに硬質樹脂に添加した熱可塑性樹脂組成物等が挙げられる。
【０００３】
特許文献１では、所定の単量体混合物を共重合して得られたスチレン−アクリル系共重合体のマトリックスと該マトリックスに分散するブタジエン系ゴム粒子とを含んでなる樹脂組成物において、ゴム粒子の粒子径及び分散係数が所定の式を満足する樹脂組成物が提案されている。前記樹脂組成物においては、ゴム粒子全体において粒子径０．１２μｍ以下のゴム粒子が占める分率が０．１〜０．８５、粒子径０．１２μｍ超０．５μｍ未満のゴム粒子が占める分率が０．０５〜０．８５、粒子径０．５μｍ以上のゴム粒子が占める分率が０．０１〜０．２とされている。
【先行技術文献】
【特許文献】
【０００４】
【特許文献１】特開平１１−２１７４１１号公報
【発明の概要】
【発明が解決しようとする課題】
【０００５】
しかし、特許文献１に記載の樹脂組成物は、流動性、得られる成形品の低温環境下での耐衝撃性、及び発色性の全てを十分に満足するものではなかった。
【０００６】
本発明は、流動性に優れ、低温環境下での耐衝撃性、及び発色性に優れた成形品が得られる熱可塑性樹脂組成物を提供する。また、本発明は、低温環境下での耐衝撃性、並びに発色性に優れた成形品を提供する。
【課題を解決するための手段】
【０００７】
本発明は、以下の態様を包含する。
〔１〕体積平均粒子径８０〜２５０ｎｍのゴム状重合体（ａ）の存在下に、１種以上のビニル系単量体から構成されるビニル系単量体混合物（ｍ１）を重合してなるグラフト共重合体（Ａ）と、シアン化ビニル系単量体単位３１〜５０質量％、芳香族ビニル系単量体単位５０〜６９質量％、及び他のビニル系単量体単位０〜３０質量％からなるビニル系共重合体（Ｂ）と、を含み、
前記グラフト共重合体（Ａ）の割合が３０〜７０質量％、前記ビニル系共重合体（Ｂ）の割合が３０〜７０質量％（但し、前記グラフト共重合体（Ａ）と前記ビニル系共重合体（Ｂ）の合計を１００質量％とする）である熱可塑性樹脂組成物。
〔２〕前記ビニル系共重合体（Ｂ）が、前記シアン化ビニル系単量体単位３１〜４３質量％、前記芳香族ビニル系単量体単位５７〜６９質量％、及び前記他のビニル系単量体単位０〜３０質量％からなる前記〔１〕の熱可塑性樹脂組成物。
〔３〕前記ビニル系共重合体（Ｂ）の重量平均分子量が８万〜１２万である前記〔１〕又は〔２〕の熱可塑性樹脂組成物。
〔４〕熱可塑性樹脂組成物中に含まれる全ゴム状重合体成分の割合が、１５〜３５質量％である前記〔１〕〜〔３〕のいずれかの熱可塑性樹脂組成物。
〔５〕前記〔１〕〜〔４〕のいずれかの熱可塑性樹脂組成物を用いた成形品。
【発明の効果】
【０００８】
本発明の熱可塑性樹脂組成物は、流動性に優れる。また、本発明の熱可塑性樹脂組成物によれば、低温環境下での耐衝撃性、及び発色性に優れた成形品を得ることができる。
本発明の成形品は、低温環境下での耐衝撃性、及び発色性に優れる。
【発明を実施するための形態】
【０００９】
以下の用語の定義は、本明細書及び特許請求の範囲にわたって適用される。
「体積平均粒子径」は、動的光散乱方式の粒度分布測定器を用いて測定される体積基準の粒子径分布から求められる値である。
「成形品」とは、熱可塑性樹脂組成物を成形してなるものである。
「（メタ）アクリル酸エステル」とは、アクリル酸エステル又はメタクリル酸エステルを意味する。
数値範囲を示す「〜」は、その前後に記載された数値を下限値及び上限値として含むことを意味する。
【００１０】
〔熱可塑性樹脂組成物〕
本発明の熱可塑性樹脂組成物は、グラフト共重合体（Ａ）とビニル系共重合体（Ｂ）とを含む。グラフト共重合体（Ａ）は、ゴム状重合体（ａ）の存在下にビニル系単量体混合物（ｍ１）を重合してなる。
本発明の熱可塑性樹脂組成物は、必要に応じて、本発明の効果を損なわない範囲内で、グラフト共重合体（Ａ）及びビニル系共重合体（Ｂ）以外の他の熱可塑性樹脂を含んでいてもよい。
本発明の熱可塑性樹脂組成物は、必要に応じて、本発明の効果を損なわない範囲内で、熱可塑性樹脂以外の他の成分を含んでいてもよい。
以下、各成分について説明する。
【００１１】
＜ゴム状重合体（ａ）＞
ゴム状重合体（ａ）としては、特に制限されないが、共役ジエン系ゴム状重合体（ブタジエン系ゴム状重合体（ポリブタジエン、スチレン−ブタジエン共重合体、アクリロニトリル−ブタジエン共重合体、アクリル酸エステル−ブタジエン共重合体等）、イソプレンゴム、クロロプレンゴム、スチレン／イソプレン共重合体等）、アクリル系ゴム状重合体（ポリアクリル酸ブチル等）、オレフィン系ゴム状重合体（エチレン−プロピレン共重合体等）、シリコーン系ゴム状重合体（ポリオルガノシロキサン等）、天然ゴム、ブチルゴム、ウレタンゴム、塩素化ポリエチレン、エピクロルヒドリンゴム、フッ素ゴム、多硫化ゴム等が挙げられる。これらのゴム状重合体は、１種を単独で用いてもよく２種以上を併用してもよい。ゴム状重合体（ａ）は、複合ゴム構造を有するものであってもよく、コア−シェル構造を有するものであってもよい。
ゴム状重合体（ａ）としては、成形品の耐候性に優れることから、アクリル系ゴム状重合体、オレフィン系ゴム状重合体、シリコーン系ゴム状重合体、シリコーン系−アクリル系複合ゴム状重合体が好ましい。
【００１２】
ゴム状重合体（ａ）の体積平均粒子径は、８０〜２５０ｎｍである。ゴム状重合体（ａ）の体積平均粒子径が前記下限値以上であると、成形品の耐衝撃性が優れ、前記上限値以下であると、成形品の発色性が優れる。
【００１３】
ゴム状重合体（ａ）の製造方法は、特に制限されない。例えば、ブタジエン、（メタ）アクリル酸エステル等のモノマーを重合することによってゴム状重合体を得ることができる。複合ゴム構造を有するゴム状重合体の製造方法としては、例えば、一方のゴム状重合体の水性分散体と他方のゴム状重合体の水性分散体とをヘテロ凝集又は共肥大化する方法；一方のゴム状重合体の水性分散体の存在下で他方のゴム状重合体を構成する単量体成分を重合させて複合化させる方法等が挙げられる。例えば、シリコーン系ゴム状重合体の存在下で、（メタ）アクリル酸エステルを含む単量体成分を乳化重合することにより、シリコーン系−アクリル系複合ゴム状重合体が得られる。
【００１４】
＜ビニル系単量体混合物（ｍ１）＞
ビニル系単量体混合物（ｍ１）は、１種以上のビニル系単量体から構成される。
ビニル系単量体としては、芳香族ビニル系単量体、シアン化ビニル系単量体、その他のビニル系単量体等が挙げられる。
ビニル系単量体混合物（ｍ１）は、成形品の耐衝撃性、流動性がより向上する点から、芳香族ビニル系単量体及びシアン化ビニル系単量体を含むことが好ましい。
【００１５】
芳香族ビニル系単量体としては、スチレン、α−メチルスチレン、ｐ−メチルスチレン等が挙げられる。
シアン化ビニル系単量体としては、アクリロニトリル、メタクリロニトリル等が挙げられる。
他のビニル系単量体としては、不飽和カルボン酸系単量体、不飽和カルボン酸無水物系単量体、不飽和カルボン酸エステル系単量体、マレイミド系単量体等が挙げられる。他の単量体の具体例としては、（メタ）アクリル酸、無水マレイン酸、（メタ）アクリル酸メチル、（メタ）アクリル酸エチル、（メタ）アクリル酸ｎ−プロピル、（メタ）アクリル酸ｎ−ブチル、（メタ）アクリル酸ｔ−ブチル、（メタ）アクリル酸ｎ−ヘキシル、（メタ）アクリル酸クロロメチル、Ｎ−メチルマレイミド、Ｎ−エチルマレイミド、Ｎ−シクロヘキシルマレイミド、Ｎ−フェニルマレイミド等が挙げられる。
これらのビニル系単量体はいずれか１種を単独で用いてもよく２種以上を組み合わせて用いてもよい。
【００１６】
ビニル系単量体混合物（ｍ１）は、成形品の耐衝撃性、流動性がより向上する点から、芳香族ビニル系単量体６０〜８０質量％、シアン化ビニル単量体２０〜４０質量％、及びそれらの単量体と共重合可能な他のビニル系単量体０〜３０質量％からなることがより好ましく、芳香族ビニル系単量体６４〜７６質量％、シアン化ビニル単量体２４〜３６質量％、及びそれらの単量体と共重合可能な他のビニル系単量体０〜１５質量％からなることがさらに好ましい。
各単量体の含有量（質量％）は、ビニル系単量体混合物（ｍ１）の総質量、つまり全単量体の合計質量に対する割合である。他のビニル系単量体が０質量％とは、他のビニル系単量体を含まないことを示す。後述するビニル系単量体混合物（ｍ２）においても同様である。
【００１７】
＜グラフト共重合体（Ａ）＞
グラフト共重合体（Ａ）は、ゴム状重合体（ａ）の存在下にビニル系単量体混合物（ｍ１）を重合してなる。
なお、グラフト共重合体（Ａ）においては、ゴム状重合体（ａ）の存在下にビニル系単量体混合物（ｍ１）がどのように重合しているか、特定することは困難である。例えば、ビニル系単量体混合物（ｍ１）が重合したビニル系重合体としては、ゴム状重合体（ａ）に結合したものと、ゴム状重合体（ａ）に結合していないものとが存在し得る。また、ゴム状重合体（ａ）に結合したビニル系重合体の分子量、構成単位の割合等を特定することも困難である。すなわち、グラフト共重合体（Ａ）をその構造又は特性により直接特定することが不可能であるか、又はおよそ実際的でないという事情（不可能・非実際的事情）が存在する。したがって、本発明においては、グラフト共重合体（Ａ）は「ゴム状重合体（ａ）の存在下にビニル系単量体混合物（ｍ１）を重合してなる」と規定することがより適切とされる。
【００１８】
グラフト共重合体（Ａ）のゴム含量、すなわちグラフト共重合体（Ａ）の総質量に対するゴム状重合体（ａ）の質量割合は、２０〜８０質量％が好ましく、３０〜７０質量％がより好ましい。ゴム含量が前記下限値以上であると、成形品の耐衝撃性、流動性がより優れる。ゴム含量が前記上限値以下であると、発色性がより優れる。
【００１９】
グラフト共重合体（Ａ）は、ゴム状重合体（ａ）の存在下にビニル系単量体混合物（ｍ１）を重合することによって製造される。
重合法としては、反応が安定して進行するように制御可能である点から、乳化重合法が好ましい。具体的には、ゴム状重合体（ａ）にビニル系単量体混合物（ｍ１）を一括して仕込んだ後に重合する方法；ゴム状重合体（ａ）にビニル系単量体混合物（ｍ１）の一部を先に仕込み、随時重合させながら残りを重合系に滴下する方法；ゴム状重合体（ａ）にビニル系単量体混合物（ｍ１）の全量を滴下しながら随時重合する方法等が挙げられる。ビニル系単量体混合物（ｍ１）の重合は、１段で行ってもよく、２段以上に分けて行ってもよい。２段以上に分けて行う場合、各段におけるビニル系単量体混合物（ｍ１）の種類や組成比を変えて行うことも可能である。
【００２０】
乳化重合法においては通常、ラジカル重合開始剤及び乳化剤を用いる。また、グラフト共重合体（Ａ）の分子量やグラフト率を制御するために、連鎖移動剤を併用してもよい。
【００２１】
ラジカル重合開始剤としては、過酸化物、アゾ系開始剤、酸化剤と還元剤とを組み合わせたレドックス系開始剤等が挙げられる。ラジカル重合開始剤としては、レドックス系開始剤が好ましく、硫酸第一鉄とエチレンジアミン四酢酸二ナトリウム塩とナトリウムホルムアルデヒドスルホキシレートとハイドロパーオキサイドとを組み合わせたスルホキシレート系開始剤がより好ましい。
【００２２】
乳化剤としては、ラジカル重合時のラテックスの安定性に優れ、重合率を高められる点から、サルコシン酸ナトリウム、脂肪酸カリウム、脂肪酸ナトリウム、アルケニルコハク酸ジカリウム、ロジン酸石鹸等の各種カルボン酸塩が好ましく、グラフト共重合体（Ａ）及びこれを含む熱可塑性樹脂組成物を高温成形した際にガスの発生を抑制できる点から、アルケニルコハク酸ジカリウムがより好ましい。
【００２３】
グラフト共重合体（Ａ）は、通常、ラテックスの状態で得られる。
グラフト共重合体（Ａ）のラテックスからグラフト共重合体（Ａ）を回収する方法としては、グラフト共重合体（Ａ）のラテックスを、凝固剤を溶解させた熱水中に投入することによってスラリー状に凝析する湿式法；加熱雰囲気中にグラフト共重合体（Ａ）のラテックスを噴霧することによって半直接的にグラフト共重合体（Ａ）を回収するスプレードライ法等が挙げられる。
【００２４】
湿式法に用いる凝固剤としては、無機酸（硫酸、塩酸、リン酸、硝酸等）、金属塩（塩化カルシウム、酢酸カルシウム、硫酸アルミニウム等）等が挙げられ、重合で用いた乳化剤に応じて選定される。例えば、乳化剤として脂肪酸石鹸、ロジン酸石鹸等のカルボン酸石鹸のみを用いた場合には、上述した凝固剤の１種以上を用いることができる。また、乳化剤としてアルキルベンゼンスルホン酸ナトリウム等の酸性領域でも安定な乳化力を示す乳化剤を用いた場合には、凝固剤としては金属塩が好適である。
【００２５】
湿式法によってスラリー状のグラフト共重合体（Ａ）が得られる。スラリー状のグラフト共重合体（Ａ）から乾燥状態のグラフト共重合体（Ａ）を得る方法としては、残存する乳化剤残渣を水中に溶出させて洗浄し、このスラリーを遠心分離機、プレス脱水機等で脱水した後に気流乾燥機等で乾燥する方法；圧搾脱水機、押出機等で脱水と乾燥とを同時に実施する方法等が挙げられる。これらの方法によって、粉体又は粒子状のグラフト共重合体（Ａ）が得られる。
【００２６】
洗浄条件としては、乾燥後のグラフト共重合体（Ａ）中に含まれる乳化剤残渣量が、グラフト共重合体（Ａ）の総質量に対して０．５〜２質量％の範囲となる条件で洗浄することが好ましい。グラフト共重合体（Ａ）中の乳化剤残渣が０．５質量％以上であれば、グラフト共重合体（Ａ）及びこれを含む熱可塑性樹脂組成物の流動性がより向上する傾向にある。グラフト共重合体（Ａ）中の乳化剤残渣が２質量％以下であれば、熱可塑性樹脂組成物を高温成形した際のガスの発生を抑制できる。
なお、圧搾脱水機や押出機から排出されたグラフト共重合体（Ａ）を回収せず、直接、熱可塑性樹脂組成物を製造する押出機や成形機に送って成形品としてもよい。
【００２７】
＜ビニル系共重合体（Ｂ）＞
ビニル系共重合体（Ｂ）は、シアン化ビニル系単量体単位及び芳香族ビニル系単量体単位を含み、必要に応じて、他のビニル系単量体単位をさらに含んでいてもよい。
シアン化ビニル系単量体、芳香族ビニル系単量体、他のビニル系単量体はそれぞれ前記と同様のものが挙げられる。これらのビニル系単量体はいずれか１種を単独で用いてもよく２種以上を組み合わせて用いてもよい。
【００２８】
ビニル系共重合体（Ｂ）は、シアン化ビニル系単量体単位３１〜５０質量％、芳香族ビニル系単量体単位５０〜６９質量％、及び他のビニル系単量体単位０〜３０質量％からなり、シアン化ビニル系単量体単位３１〜４３質量％、芳香族ビニル系単量体単位５７〜６９質量％、及び他のビニル系単量体単位０〜３０質量％からなることが好ましく、シアン化ビニル系単量体単位３３〜４３質量％、芳香族ビニル系単量体単位５７〜６７質量％、及び他のビニル系単量体単位０〜３０質量％からなることがより好ましい。シアン化ビニル系単量体単位の含有量が前記下限値以上、芳香族ビニル系単量体単位及び他のビニル系単量体単位の含有量が前記上限値以下であると、グラフト共重合体（Ａ）と組み合わせたときに、成形品の低温環境下での耐衝撃性が優れる。シアン化ビニル系単量体単位の含有量が前記上限値以下、芳香族ビニル系単量体単位の含有量が前記下限値以上であると、流動性が優れる。
【００２９】
ビニル系共重合体（Ｂ）の重量平均分子量（Ｍｗ）は、６〜１４万が好ましく、８万〜１２万がより好ましく、８．５〜１１万がさらに好ましい。Ｍｗが前記下限値以上であると、成形品の耐衝撃性がより優れる。Ｍｗが前記上限値以下であると、熱可塑性樹脂組成物の流動性がより優れる。
ビニル系共重合体（Ｂ）のＭｗは、ゲル浸透クロマトグラフィ（ＧＰＣ）を用いて測定された、標準ポリスチレン換算の値である。
【００３０】
ビニル系共重合体（Ｂ）は、シアン化ビニル系単量体３１〜５０質量％、芳香族ビニル系単量体５０〜６９質量％、及び他のビニル系単量体０〜３０質量％からなるビニル系単量体混合物（ｍ２）を重合することにより製造できる。
ビニル系単量体混合物（ｍ２）は、シアン化ビニル系単量体３１〜４３質量％、芳香族ビニル系単量体５７〜６９質量％、及び他のビニル系単量体０〜３０質量％からなることが好ましく、シアン化ビニル系単量体単位３３〜４３質量％、芳香族ビニル系単量体単位５７〜６７質量％、及び他のビニル系単量体単位０〜３０質量％からなることがより好ましい。
なお、ビニル系単量体混合物（ｍ２）中のシアン化ビニル系単量体の含有量（質量％）は、ビニル系共重合体（Ｂ）中の全単位の合計に対するシアン化ビニル系単量体単位の含有量（質量％）とみなすことができる。芳香族ビニル系単量体及び他のビニル系単量体も同様である。
重合方法としては、乳化重合、懸濁重合、塊状重合又はこれらを複合した方法等の公知の重合方法をいずれも適用できる。
【００３１】
＜他の熱可塑性樹脂＞
他の熱可塑性樹脂としては、アクリロニトリル−スチレン共重合体（ＡＳ樹脂）、スチレン−無水マレイン酸共重合体、アクリロニトリル−スチレン−Ｎ−置換マレイミド三元共重合体、スチレン−無水マレイン酸−Ｎ−置換マレイミド三元共重合体、アクリロニトリル−ブタジエン−スチレン共重合体（ＡＢＳ樹脂）（ただし、グラフト共重合体（Ａ）を除く。）、アクリロニトリル−スチレン−アルキル（メタ）アクリレート共重合体（ＡＳＡ樹脂）（ただし、グラフト共重合体（Ａ）を除く。）、アクリロニトリル−エチレン−プロピレン−ジエン−スチレン共重合体（ＡＥＳ樹脂）（ただし、グラフト共重合体（Ａ）を除く。）、ポリメタクリル酸メチル、ポリカーボネート樹脂、ポリブチレンテレフタレート（ＰＢＴ樹脂）、ポリエチレンテレフタレート（ＰＥＴ樹脂）、ポリ塩化ビニル、ポリオレフィン（ポリエチレン、ポリプロピレン等）、スチレン系エラストマー（スチレン−ブタジエン−スチレン（ＳＢＳ）、スチレン−ブタジエン（ＳＢＲ）、水素添加ＳＢＳ、スチレン−イソプレン−スチレン（ＳＩＳ）等）、各種オレフィン系エラストマー、各種ポリエステル系エラストマー、ポリスチレン、メチルメタクリレート−スチレン共重合体（ＭＳ樹脂）、アクリロニトリル−スチレン−メタクリル酸メチル共重合体、ポリアセタール樹脂、変性ポリフェニレンエーテル（変性ＰＰＥ樹脂）、エチレン−酢酸ビニル共重合体、ポリフェニレンサルファイド（ＰＰＳ樹脂）、ポリエーテルサルフォン（ＰＥＳ樹脂）、ポリエーテルエーテルケトン（ＰＥＥＫ樹脂）、ポリアリレート、液晶ポリエステル樹脂、ポリアミド樹脂（ナイロン）等が挙げられる。他の熱可塑性樹脂は、１種を単独で用いてもよく、２種以上を併用してもよい。
【００３２】
＜他の成分＞
他の成分としては、添加剤等が挙げられる。
添加剤としては、各種の安定剤（酸化防止剤、光安定剤等）、滑剤、可塑剤、離型剤、染料、顔料、帯電防止剤、難燃剤、金属粉末、無機充填剤等の添加剤が挙げられる。添加剤は、１種を単独で用いてもよく、２種以上を併用してもよい。
【００３３】
本発明の熱可塑性樹脂組成物においては、グラフト共重合体（Ａ）の割合が３０〜７０質量％、ビニル系共重合体（Ｂ）の割合が３０〜７０質量％（但し、グラフト共重合体（Ａ）とビニル系共重合体（Ｂ）の合計を１００質量％とする）であり、グラフト共重合体（Ａ）の割合が３５〜６５質量％、ビニル系共重合体（Ｂ）の割合が３５〜６５質量％であることが好ましく、グラフト共重合体（Ａ）の割合が４０〜６０質量％、ビニル系共重合体（Ｂ）の割合が４０〜６０質量％であることがより好ましい。
すなわち、グラフト共重合体（Ａ）／ビニル系共重合体（Ｂ）で表される質量比（以下、「（Ａ）／（Ｂ）」とも記す）は、３０／７０〜７０／３０であり、３５／６５〜６５／３５が好ましく、４０／６０〜６０／４０がより好ましい。
グラフト共重合体（Ａ）の割合が前記範囲の下限値以上（ビニル系共重合体（Ｂ）の割合が前記範囲の上限値以下）であると、成形品の耐衝撃性が優れる。グラフト共重合体（Ａ）の割合が前記範囲の上限値以下（ビニル系共重合体（Ｂ）の割合が前記範囲の下限値以上）であると、熱可塑性樹脂組成物の流動性が優れる。
【００３４】
グラフト共重合体（Ａ）とビニル系共重合体（Ｂ）との合計の含有量は、熱可塑性樹脂組成物の総質量に対して、８０〜１００質量％が好ましく、９０〜１００質量％がより好ましい。
【００３５】
本発明の熱可塑性樹脂組成物中に含まれる全ゴム状重合体成分（ゴム状重合体（ａ）および任意の他の熱可塑性樹脂に由来するゴム状重合体成分の合計）の割合は、熱可塑性樹脂組成物の総質量に対し、１５〜３５質量％が好ましく、２０〜３０質量％がより好ましい。全ゴム状重合体成分の割合が前記下限値以上であると、成形品の低温環境下での耐衝撃性が優れる。
【００３６】
＜熱可塑性樹脂組成物の製造方法＞
本発明の熱可塑性樹脂組成物は、グラフト共重合体（Ａ）と、ビニル系共重合体（Ｂ）と、必要に応じて他の熱可塑性樹脂と、必要に応じて他の成分とを、Ｖ型ブレンダー、ヘンシェルミキサー等によって混合分散させ、混合物をスクリュー式押出機、バンバリーミキサー、加圧ニーダー、ミキシングロール等の溶融混練機等を用いて溶融混練することによって製造できる。また、必要に応じてペレタイザー等を用いて溶融混練物をペレット化してもよい。
【００３７】
以上説明した本発明の熱可塑性樹脂組成物にあっては、グラフト共重合体（Ａ）とビニル系共重合体（Ｂ）とを含むため、流動性に優れる。また、低温環境下（例えば−３０〜−１０℃）での耐衝撃性、及び発色性に優れた成形品を得ることができる。
【００３８】
〔成形品〕
本発明の成形品は、本発明の熱可塑性樹脂組成物を用いたものであり、本発明の熱可塑性樹脂組成物を成形して得られる。
成形方法としては、公知の成形方法であってよく、射出成形法、プレス成形法、押出成形法、真空成形法、ブロー成形法等が挙げられる。
本発明の成形品の用途としては、車両外装部品、車両内装部品、ＯＡ機器、家電部品等が挙げられ、車両外装部品が好適である。
【００３９】
以上説明した本発明の成形品にあっては、本発明の熱可塑性樹脂組成物を用いているため、低温環境下での耐衝撃性、及び発色性に優れる。
【実施例】
【００４０】
以下、実施例を示して本発明をさらに具体的に説明する。本発明は、これら実施例に限定されるものではない。
以下、「部」及び「％」は、それぞれ「質量部」及び「質量％」を意味する。
【００４１】
＜測定、評価＞
（体積平均粒子径）
動的光散乱式粒子径分布測定装置（日機装株式会社製、Ｎａｎｏｔｒａｃ  ＵＰＡ−ＥＸ１５０）を用い、動的光散乱法によってラテックスにおける重合体の体積基準の粒子径分布を測定し、粒子径分布から体積平均粒子径を求めた。
【００４２】
（ビニル系共重合体（Ｂ）の重量平均分子量）
ビニル系共重合体（Ｂ）をテトラヒドロフランに溶解して得られた溶液を測定試料として、ＧＰＣ（ゲル浸透クロマトグラフィー）（東ソー（株）製）を用いて測定し、標準ポリスチレン換算法にて算出した。
【００４３】
（耐衝撃性）
ＩＳＯ  ３１６７に準拠して、射出成形機（東芝機械株式会社製、ＩＳ５５ＦＰ−１．５Ａ）を用い、ペレット状の熱可塑性樹脂組成物から試験片（タイプＡ，ノッチ付き）（成形品）を作製した。試験片のシャルピー衝撃強度をＩＳＯ  １７９に準拠して、−２０℃雰囲気下で測定した。シャルピー衝撃強度が大きいほど耐衝撃性に優れる。
【００４４】
（発色性）
４オンス射出成形機（株式会社日本製鋼所製）を用い、シリンダ設定温度２６０℃、金型温度６０℃、射出率２０ｇ／秒の条件で、ペレット状の熱可塑性樹脂組成物から、長さ１００ｍｍ、幅１００ｍｍ、厚み２ｍｍの板状の試験片（成形品）を作製し、測色計ＣＭ−５０８ｄ（コニカミノルタ社製）により明度（Ｌ＊値）を測定した。Ｌ＊値が小さいほど発色性に優れる。
【００４５】
（流動性）
ペレット状の熱可塑性樹脂組成物のＭＶＲは、メルトインデックサ（株式会社東洋精機製作所製、「Ｆ−Ｆ０１」）を用い、ＩＳＯ  １１３３に準拠し、シリンダ温度２２０℃、荷重１０ｋｇで測定した。ＭＶＲが大きいほど流動性に優れる。
【００４６】
＜製造例１：グラフト共重合体（Ａ−１）の製造＞
反応器に、イオン交換水（以下、単に水と記す。）２４０部、アルケニルコハク酸ジカリウム（花王社製、ラテムルＡＳＫ）０．７部、アクリル酸ｎ−ブチル５０部、メタクリル酸アリル０．１５部、１，３−ブタンジオールジメタクリル酸エステル０．０５部、ｔ−ブチルヒドロパーオキシド０．１部を撹拌下で仕込み、反応器を窒素置換した後、内容物を昇温した。内温５５℃にて、ナトリウムホルムアルデヒドスルホキシレート０．２部、硫酸第一鉄七水和物０．０００１５部、エチレンジアミン四酢酸二ナトリウム０．０００４５部、水１０部からなる水溶液を添加し、重合を開始させた。重合発熱が確認された後、ジャケット温度を７５℃とし、重合発熱が確認されなくなるまで重合を継続し、さらに１時間保持し、体積平均粒子径が１００ｎｍのアクリル系ゴム状重合体（ａ１）のラテックスを得た。
【００４７】
引き続き内温を７０℃に制御し、アルケニルコハク酸ジカリウム（花王社製、ラテムルＡＳＫ）０．２部、ナトリウムホルムアルデヒドスルホキシレート０．３部、硫酸第一鉄七水和物０．００１部、エチレンジアミン四酢酸二ナトリウム０．００３部、水１０部からなる水溶液を添加した。次いで、アクリロニトリル１２部、スチレン２８部、ｔ−ブチルヒドロパーオキシド０．２部からなる混合液を８０分間にわたって滴下しながら、８０℃まで昇温した。滴下終了後、温度８０℃の状態を３０分間保持した後、７５℃まで冷却し、アクリロニトリル３部、スチレン７部、ノルマルオクチルメルカプタン０．０２部、ｔ−ブチルヒドロパーオキシド０．０５部からなる混合液を２０分間にわたって滴下した。滴下終了後、７５℃で６０分間保持した後冷却し、グラフト共重合体（Ａ−１）ラテックスを得た。次いで、２．０％硫酸水溶液１００部を４０℃に加熱し、該水溶液を撹拌しながら、該水溶液にグラフト共重合体（Ａ−１）ラテックス１００部を徐々に滴下し、グラフト共重合体（Ａ−１）を固化させ、さらに９５℃に昇温して１０分間保持した。次いで、固化物を脱水、洗浄、乾燥し、粉末状のグラフト共重合体（Ａ−１）を得た。
【００４８】
＜製造例２：グラフト共重合体（Ａ−２）の製造＞
耐圧容器に、水１５０部、１，３−ブタジエン１００部、硬化脂肪酸カリ石鹸３．０部、有機スルホン酸ナトリウム０．３部、ターシャルドデシルメルカプタン０．２部、１０時間半減期温度が７１℃である過硫酸カリウム０．３部、及び水酸化カリウム０．１４部を仕込み、窒素雰囲気下で攪拌しながら温度を６０℃に上げて重合を開始し、重合率６５％のときに過硫酸カリウム０．１部を溶解した水５部を上記耐圧容器に加えて重合温度を７０℃に上げ、反応時間１３時間、重合転化率９０％で重合を完結した。その後、上記耐圧容器にナトリウムホルムアルデヒドスルホキシレート０．１部を添加し、体積平均粒子径が８０ｎｍのブタジエン系ゴム状重合体を得た。次いで酢酸１．２５部を添加して肥大化を行い、体積平均粒子径が２１０ｎｍのブタジエン系ゴム状重合体（ａ２）のラテックスを得た。
【００４９】
反応器内に、得られたブタジエン系ゴム状重合体（ａ２）のラテックスを固形分換算で４０部、水１７０部、不均化ロジン酸カリウム０．３部、硫酸第一鉄七水塩０．０１部、ピロリン酸ナトリウム０．２部、結晶ブドウ糖０．５部を仕込んだ。内容物を撹拌しながら６０℃まで昇温させ、アクリロニトリル１６部と、スチレン４４部と、クメンハイドロパーオキサイド０．４部と、ｔ−ドデシルメルカプタン０．２部とからなる混合物を１００分かけて滴下し、重合した。滴下終了後７５℃まで昇温させ、さらに１時間攪拌保持して、グラフト重合反応を完結させた。かかる反応によって得られた重合体に酸化防止剤を添加し、グラフト共重合体（Ａ−２）のラテックスを得た。次いで得られたグラフト共重合体（Ａ−２）のラテックスを液温８０℃の希硫酸水溶液に投入し、その後３０分かけて９０℃まで昇温し凝固させた後、脱水、洗浄、乾燥させて、粉末状のグラフト共重合体（Ａ−２）を得た。
【００５０】
＜製造例３：グラフト共重合体（Ａ−３）の製造＞
酸基含有共重合体ラテックス（Ｋ）の製造：
反応器に、水２００部、オレイン酸カリウム２部、ジオクチルスルホコハク酸ナトリウム４部、硫酸第一鉄七水塩０．００３部、エチレンジアミン四酢酸二ナトリウム０．００９部、ナトリウムホルムアルデヒドスルホキシレート０．３部を窒素雰囲気下で仕込み、６０℃に昇温した。６０℃になった時点から、アクリル酸ｎ−ブチル８２部、メタクリル酸１８部、クメンヒドロパーオキシド０．５部からなる混合物を１２０分かけて連続的に滴下した。滴下終了後、さらに２時間、６０℃のまま熟成を行い、体積平均粒子径が１５０ｎｍである酸基含有共重合体ラテックス（Ｋ）を得た。
【００５１】
反応器に、水３１０部、アルケニルコハク酸ジカリウム（花王社製、ラテムルＡＳＫ）１部、アクリル酸ｎ−ブチル８０部、メタクリル酸アリル０．４８部、イソシアヌル酸トリアリル０．４２部、ｔ−ブチルヒドロパーオキシド０．２部を撹拌下で仕込み、反応器内を窒素置換した後、内容物を昇温した。内温５５℃にて、ナトリウムホルムアルデヒドスルホキシレート０．３部、硫酸第一鉄七水塩０．０００１部、エチレンジアミン四酢酸二ナトリウム０．０００３部、水１０部からなる水溶液を添加し、重合を開始させた。重合発熱が確認された後、ジャケット温度を７５℃とし、重合発熱が確認されなくなるまで重合を継続し、さらに１時間保持し、体積平均粒子径が１００ｎｍのアクリル系ゴム状重合体を得た。次いで５％ピロリン酸ナトリウム水溶液を固形分として１部添加し、内温を７０℃になる様にジャケット温度の制御を行った。ここへ、内温７０℃にて、酸基含有共重合体ラテックス（Ｋ）を固形分として３部添加し、内温７０℃を保持したまま３０分撹拌し、肥大化を行い、体積平均粒子径が４２０ｎｍのアクリル系ゴム状重合体を得た。更に、内温７０℃にて、ナトリウムホルムアルデヒドスルホキシレート０．０３部、硫酸第一鉄七水塩０．００２部、エチレンジアミン四酢酸二ナトリウム０．００６部、水８０部からなる水溶液を添加し、次いでアクリル酸ｎ−ブチル２０部、メタクリル酸アリル０．１２部、イソシアヌル酸トリアリル０．１部、ｔ−ブチルヒドロパーオキシド０．０２部からなる混合液を１時間にわたって滴下した。滴下終了後、温度７０℃の状態を１時間保持した後に冷却し、体積平均粒子径が４５０ｎｍのアクリル系ゴム状重合体（ａ３）のラテックスを得た。
【００５２】
反応器に、得られたアクリル系ゴム状重合体（ａ３）のラテックスを固形分換算で５０部、水２３０部、アルケニルコハク酸ジカリウム（花王社製、ラテムルＡＳＫ）０．５部、ナトリウムホルムアルデヒドスルホキシレート０．３部を仕込み、反応器内を十分に窒素置換した後、攪拌しながら内温を７０℃まで昇温した。次いで、アクリロニトリル１５部、スチレン３５部、ｔ−ブチルヒドロパーオキシド０．５部からなる混合液を１００分間にわたって滴下しながら、８０℃まで昇温した。滴下終了後、温度８０℃の状態を３０分間保持した後冷却し、グラフト共重合体（Ａ−３）ラテックスを得た。次いで、１．５％硫酸水溶液１００部を８０℃に加熱し、該水溶液を撹拌しながら、該水溶液にグラフト共重合体（Ａ−３）ラテックス１００部を徐々に滴下し、グラフト共重合体（Ａ−３）を固化させ、さらに９５℃に昇温して１０分間保持した。次いで、固化物を脱水、洗浄、乾燥し、粉末状のグラフト共重合体（Ａ−３）を得た。
【００５３】
グラフト共重合体（Ａ−１）〜（Ａ−３）に用いたゴム状重合体の体積平均粒子径、ゴム状重合体の種類、グラフト共重合体（Ａ−１）〜（Ａ−３）のゴム含量及び製造方法を表１に示す。
【００５４】
【表１】
2019172857.tif 000002
【００５５】
＜製造例４：ビニル系共重合体（Ｂ−１）の製造＞
アクリロニトリル３４部及びスチレン６６部を公知の懸濁重合により重合し、Ｎ，Ｎ−ジメチルホルムアミド溶液から２５℃で測定した還元粘度が０．６２ｄｌ／ｇであるアクリロニトリル−スチレン共重合体を得た。これをビニル系共重合体（Ｂ−１）とした。
【００５６】
＜製造例５：ビニル系共重合体（Ｂ−２）の製造＞：
アクリロニトリル３５部及びスチレン６５部を公知の懸濁重合により重合し、Ｎ，Ｎ−ジメチルホルムアミド溶液から２５℃で測定した還元粘度が０．７８ｄｌ／ｇであるアクリロニトリル−スチレン共重合体を得た。これをビニル系共重合体（Ｂ−２）とした。
【００５７】
＜製造例６：ビニル系共重合体（Ｂ−３）の製造＞：
アクリロニトリル４２部及びスチレン５８部を公知の懸濁重合により重合し、Ｎ，Ｎ−ジメチルホルムアミド溶液から２５℃で測定した還元粘度が０．４９ｄｌ／ｇであるアクリロニトリル−スチレン共重合体を得た。これをビニル系共重合体（Ｂ−３）とした。
【００５８】
＜製造例７：ビニル系共重合体（Ｂ−４）の製造＞：
アクリロニトリル４７部及びスチレン５３部を公知の懸濁重合により重合し、Ｎ，Ｎ−ジメチルホルムアミド溶液から２５℃で測定した還元粘度が０．７１ｄｌ／ｇであるアクリロニトリル−スチレン共重合体を得た。これをビニル系共重合体（Ｂ−４）とした。
【００５９】
＜製造例８：ビニル系共重合体（Ｂ−５）の製造＞：
アクリロニトリル２７部及びスチレン７３部を公知の懸濁重合により重合し、Ｎ，Ｎ−ジメチルホルムアミド溶液から２５℃で測定した還元粘度が０．６２ｄｌ／ｇであるアクリロニトリル−スチレン共重合体を得た。これをビニル系共重合体（Ｂ−５）とした。
【００６０】
ビニル系共重合体（Ｂ−１）〜（Ｂ−５）のシアン化ビニル系単量体比率（％）、重量平均分子量（Ｍｗ）、製造方法を表２に示す。シアン化ビニル系単量体比率は、全てのビニル系単量体の合計に対するシアン化ビニル系単量体の割合である。
【００６１】
【表２】
2019172857.tif 000003
【００６２】
＜熱可塑性樹脂組成物及び成形品の製造＞
（実施例１〜５、比較例１〜３）
表３に示す量（部）のグラフト共重合体（Ａ）及びビニル系共重合体（Ｂ）、並びにエチレンビスステアリルアミド「アルフローＨ５０Ｓ」０．５部と、酸化防止剤「アデカスタブ  ＡＯ−５０」（株式会社ＡＤＥＫＡ製）１部と、光安定剤「アデカスタブ  ＬＡ−７７Ｙ」（株式会社ＡＤＥＫＡ製）１部と、紫外線吸収剤「アデカスタブＬＡ−３１」（株式会社ＡＤＥＫＡ製）０．５部と、酸化マグネシウム「キョーワマグ１５０」（協和化学工業製）０．１部と、カーボンブラック「♯９６６Ｂ」（三菱ケミカル社製）１部を、ヘンシェルミキサーを用いて混合した。スクリュー式押出機（株式会社日本製鋼所製、ＴＥＸ−３０α型二軸押出機）を用いて、得られた混合物を２５０℃にて溶融混練した後、ペレタイザーにてペレット化し、熱可塑性樹脂組成物を得た。熱可塑性樹脂組成物のＭＶＲを表３に示す。なお、表３中の空欄は、その成分が配合されていないことを示す。
【００６３】
得られたペレット状の熱可塑性樹脂組成物を用いて試験片（成形品）を作製した。得られた成形品について、シャルピー衝撃強度（−２０℃）及び発色性を評価した。結果を表３に示す。
【００６４】
【表３】
2019172857.tif 000004
【００６５】
実施例１〜５の熱可塑性樹脂組成物は、良好な流動性を有していた。また、これらの熱可塑性樹脂組成物を成形した成形品は、低温環境下での耐衝撃性、及び発色性に優れていた。
一方、比較例１、２の熱可塑性樹脂組成物は、ビニル系共重合体（Ｂ）のシアン化ビニル系単量体比率が３１質量％未満であるため、得られた成形品が低温環境下での耐衝撃性に劣っていた。
比較例３の熱可塑性樹脂組成物は、ゴム状重合体（ａ）の体積平均粒子径が２５０ｎｍを超えているため、得られた成形品が発色性に劣っていた。
【産業上の利用可能性】
【００６６】
本発明の熱可塑性樹脂組成物を用いた成形品は、車両外装部品、車両内装部品、ＯＡ機器、家電部品等として有用であり、車両外装部品として特に有用である。